ЭМУЛЬСИОННЫЙ КОАГУЛЯНТ

1. Эмульсионный коагулянт, содержащий:
компонент (А), имеющий размер частиц от 35 до 100 мкм и содержащий по меньшей мере один тип, выбранный из группы, состоящей из оксида алюминия, оксида магния и оксида кремния;
альгинат пропиленгликоля; и
компонент (В), содержащий по меньшей мере один тип, выбранный из группы, состоящей из оксида кальция, хлорида кальция, ацетата кальция и мочевины;
причем количество компонента (В) составляет от 3 до 30 вес. % от общего количества компонента (А), альгината пропиленгликоля и компонента (В); и
причем эмульсионный коагулянт используют для коагуляции материала для герметизации прокола в шине, содержащего эмульсию.
2. Эмульсионный коагулянт по п. 1, в котором эмульсия представляет собой по меньшей мере один тип, выбранный из группы, состоящей из натурального каучукового латекса и эмульсии синтетической смолы, и материал для герметизации прокола в шине дополнительно содержит материал антифриза.
3. Эмульсионный коагулянт по п. 2, в котором материал антифриза содержит по меньшей мере один тип, выбранный из группы, состоящей из этиленгликоля, пропиленгликоля и диэтиленгликоля.
4. Эмульсионный коагулянт по п. 1, причем количество используемого эмульсионного коагулянта, описанного в п. 1, составляет по меньшей мере 10 частей по весу на 100 частей по весу материала для герметизации прокола в шине.
5. Эмульсионный коагулянт по п. 1, в котором компонент (В) содержит по меньшей мере один тип, выбранный из группы, состоящей из оксида кальция, хлорида кальция и ацетата кальция, и эмульсия содержит по меньшей мере натуральный каучуковый латекс.
6. Эмульсионный коагулянт по п. 1, причем эмульсионный коагулянт используют при температуре окружающей среды от -40°С до +70°С.
7. Эмульсионный коагулянт по п. 1, в котором количество компонента (А) составляет от 1,5 до 7 вес. % от количества материала для герметизации прокола в шине.